(57)【要約】【課題】本発明は、安定した耐熱性、耐電解液性、水蒸気ガスバリア性、成形性を示す電気化学セル用包装材料を提供する。【解決手段】外装体周縁部であるヒートシール部２０ａをヒートシールすることで電気化学セル本体２２を内部に密封収納する外装体２０に用いられる電気化学セル用包装材料であって、基材層１１と、表面に化成処理が施された金属箔層１２と、熱接着性樹脂層１５とを、少なくとも順次積層して構成し、金属箔層１２と熱接着性樹脂層１５との間に耐熱性樹脂層１６が配され、耐熱性樹脂層１６は酸変性ポリオレフィン層１４ａ、１４ｂを介して金属箔層１２及び熱接着性樹脂層１５と接着している。【選択図】図３
2010086831.tif 000002
【特許請求の範囲】
【請求項１】
正極活物質及び正極集電体から成る正極と、負極活物質及び負極集電体から成る負極と、前記正極及び前記負極間に充填される電解質と、を含む電気化学セル本体を収納し周縁部をヒートシールすることで前記電気化学セル本体を内部に密封収納する外装体に用いられ、
基材層と、表面に化成処理が施された金属箔層と、熱接着性樹脂層とを、少なくとも順次積層して構成される電気化学セル用包装材料であって、
前記金属箔層と前記熱接着性樹脂層との間に耐熱性樹脂層が配され、
前記耐熱性樹脂層は酸変性ポリオレフィン層を介して前記金属箔層及び前記熱接着性樹脂層と接着していることを特徴とする電気化学セル用包装材料。
【請求項２】
前記耐熱性樹脂層は前記酸変性ポリオレフィン層が表面に形成された前記金属箔層において、前記酸変性ポリオレフィン層の上から熱硬化樹脂をコーティングして形成されていることを特徴とする請求項１に記載の電気化学セル用包装材料。
【請求項３】
前記金属箔層と前記耐熱性樹脂層との間に介される前記酸変性ポリオレフィン層は、前記熱接着性樹脂層と前記耐熱性樹脂層との間に介される前記酸変性ポリオレフィン層と比較して融点が高いことを特徴とする請求項１又は請求項２に記載の電気化学セル用包装材料。
【請求項４】
前記金属箔層と前記耐熱性樹脂層との間に介される酸変性ポリオレフィン層はエラストマー樹脂が添加された酸変性ポリオレフィン樹脂により構成されていることを特徴とする請求項１〜請求項３のいずれか１に記載の電気化学セル用包装材料。
【請求項５】
前記金属箔層と前記耐熱性樹脂層との間に介される前記酸変性ポリオレフィン層を構成する樹脂はコロナ処理が施されていることを特徴とする請求項１〜４のいずれか１に記載の電気化学セル用包装材料。
【請求項６】
前記耐熱性樹脂層がエポキシ樹脂を主成分とする樹脂で構成されていることを特徴とする請求項１〜請求項５のいずれか１に記載の電気化学セル用包装材料。
【発明の詳細な説明】
【技術分野】
【０００１】
本発明は、安定した耐熱性、水蒸気ガスバリア性、成形性、耐電解液性を示す電気化学セル用包装材料に関するものである。
【背景技術】
【０００２】
リチウムイオン電池とは、リチウム二次電池ともいわれ、液状、ゲル状又は高分子ポリマー状の電解質を持ち、正極・負極活物質が高分子ポリマーからなるものを含むものである。このリチウムイオン電池は、充電時には正極活物質であるリチウム遷移金属酸化物中のリチウム原子（Ｌｉ）がリチウムイオン（Ｌｉ+）となって負極の炭素層間に入り込み（インターカレーション）、放電時にはリチウムイオン（Ｌｉ+）が炭素層間から離脱（デインターカレーション）して正極に移動し、元のリチウム化合物となることにより充放電反応が進行する電池であり、ニッケル・カドミウム電池やニッケル水素電池より出力電圧が高く、高エネルギー密度である上、浅い放電と再充電を繰り返すことにより見掛け上の放電容量が低下する、いわゆるメモリー効果がないという優れた特長を有している。
【０００３】
また、リチウムイオン電池の構成は、正極集電材／正極活性物質層／電解質層／負極活性物質層／負極集電材及び、これらを包装する外装体からなり、外装体を形成する包装材料として従来、金属をプレス加工し円筒状または直方体状等に容器化した金属製缶が用いられていた。
【０００４】
しかし、金属製缶は、容器外壁がリジッドであるため、電池自体の形状が限定されてしまい、ハード側を電池に合わせて設計する必要から形状の自由度がないため、近年、金属製缶に替わって多層フィルムが包装材料として用いられる傾向にある。
【０００５】
図４は従来の包装材料３０の層構成を示す断面図であり、図４に示すように、従来の包装材料３０は、少なくとも基材層３１、金属箔層３２、熱接着性樹脂層３５で構成され、金属箔層３２と熱接着性樹脂層３５とは接着剤層３４により接着され、基材層３１と金属箔層３２とは接着剤層３７により接着されている。
【０００６】
この包装材料３０を袋状に加工し、内部に電池本体を収納するパウチタイプの電池用外装体、または、包装材料３０をプレス加工して凹部を形成し、凹部内部に電池本体を収納するエンボスタイプの電池用外装体を作製することができる。図５は、パウチタイプの電池用外装体４０を用いたリチウムイオン電池４１の斜視図であり、図６は、図５に示したリチウムイオン電池４１を分解して示す分解斜視図である。図５及び図６に示すように、パウチタイプの電池用外装体４０を用いたリチウムイオン電池４１は最内層の熱接着性樹脂層３５（図４参照）同士を重ね合わせ、外装体４０の周縁部であるヒートシール部４０ａをヒートシールして作製された電池用外装体４０内部に、リチウムイオン電池本体４２を密封収納して構成される。
【０００７】
また、図７はエンボスタイプの電池用外装体５０を用いたリチウムイオン電池５１の斜視図であり、図８は図７に示したリチウムイオン電池５１を分解して示す分解斜視図である。図７及び図８に示すように、エンボスタイプの電池用外装体５０を用いたリチウムイオン電池５１はエンボス部が形成されたトレイ５０ｔの内部にリチウムイオン電池本体５２を収納し、トレイ５０ｔとシート５０ｓの熱接着性樹脂層３５（図４参照）同士を重ね合わせヒートシール部５０ａをヒートシールすることにより、電池用外装体５０内部にリチウムイオン電池本体５２を密封収納して構成される。
【０００８】
なお、リチウムイオン電池本体４２、５２は、正極活物質及び正極集電体から成る正極と、負極活物質及び負極集電体から成る負極と、正極及び負極間に充填される電解質と（いずれも図示せず）を含むセル（蓄電部）と、セル内の正極及び負極に連結されるとともに先端が電池用外装体４０、５０の外部に突出する金属端子４４、５４から構成されている。
【０００９】
また、図９は従来のエンボスタイプの電池用外装体６０を用いたリチウムイオン電池６１の斜視図であり、図１０は図９に示すリチウムイオン電池６１のＢ−Ｂ’における断面図である。図１０に示すように、外装体６０は最内層の熱接着性樹脂層３５同士を重ね合わせ、外装体周縁部（ヒートシール部６０ａ）を接着して、外装体６０内部にリチウムイオン電池本体６２を密封収納している。しかし、第１領域６０ｂにおいて、リチウムイオン電池６１の長期間の使用又は急速な充電により、リチウムイオン電池本体６２が発熱し、外装体６０の最内層に配された熱接着性樹脂層３５の一部が溶融することがある。このとき、外装体６０内部に充填された電解質が溶融した熱接着性樹脂層３５の一部から金属箔層３２に浸透し、リチウムイオン電池６１が短絡することが問題となっていた。このため、金属箔層３２と熱接着性樹脂層３５とを接着する接着剤層３４にリチウムイオン電池本体６２が発熱した場合にも溶融しない一定以上の耐熱性を有する樹脂を用い、包装材料全体の耐熱性向上を図る必要があった。
【００１０】
また、図１０に示すように、ヒートシールされた外装体６０端面において、接着剤層３４から水蒸気ガスが外装体６０内部に透過することがある。このとき、外装体６０内部に浸透した水蒸気ガスが、外装体６０内部に充填された電解質と反応し、フッ化水素ガスが発生すると外装体６０が膨張し破裂することが問題となっていた。このため、接着剤層３４に水蒸気ガスが透過しない一定以上の水蒸気ガスバリア性を有する樹脂を用い、包装材料全体の水蒸気ガスバリア性向上を図る必要があった。
【００１１】
また、包装材料をプレス加工しトレイ５０ｔを成形する際、図４に示すように、包装材料を構成する金属箔層３２と熱接着性樹脂層３５とは延伸性が異なるため、接着剤層３４に十分な追従性がない場合、金属箔層３２と熱接着性樹脂層３５とが剥離することが問題となっていた。このため、接着剤層３４には一定以上の追従性、弾力性を有する樹脂を用い、包装材料全体の成形性向上を図る必要があった。
【００１２】
また、熱接着性樹脂層３５から浸透した電解質により接着剤層３４が経年劣化し、金属箔層３２と熱接着性樹脂層３５とが剥離することが問題となっていた。このため、接着剤層３４は一定以上の耐電解液性を有する樹脂を用い、包装材料全体の耐電解液性向上を図る必要があった。
【００１３】
従来、上記課題を解決するために接着剤層３４には酸変性ポリオレフィン樹脂や、特許文献１に示されるポリオレフィンポリオールと多官能イソシアネート硬化剤とを必須成分とする樹脂が用いられていた。接着剤層３４に酸変性ポリオレフィン樹脂を用いた場合、酸変性ポリオレフィン樹脂は水蒸気ガスバリア性、追従性、弾力性、耐電解液性に優れるため、上記問題を解決して包装材料全体に安定した水蒸気ガスバリア性、成形性、耐電解液性を付与することができる。しかし、酸変性ポリオレフィン樹脂の融点は熱接着性樹脂層と融点が同程度であるため、リチウムイオン電池本体が発熱し、外装体最内層側に配された熱接着性樹脂層３５の一部が溶融したとき、酸変性ポリオレフィン樹脂も溶融し、外装体内部に充填された電解質が金属箔層３２に浸透し、リチウムイオン電池が短絡する問題が残った。
【００１４】
また、接着剤層３４にポリオレフィンポリオールと多官能イソシアネート硬化剤とを必須成分とする樹脂を用いた場合、ポリオレフィンポリオールと多官能イソシアネート硬化剤とを必須成分とする樹脂は耐熱性に優れるため、リチウムイオン電池本体が発熱し、外装体の最内層に配された熱接着性樹脂層３５の一部が溶融したときでも、ポリオレフィンポリオールと多官能イソシアネート硬化剤とを必須成分とする樹脂は溶融し難い。このため、電解質が金属箔層３２に浸透するのを接着剤層３４が遮断し、リチウムイオン電池が短絡するのを防ぐことができる。しかし、ポリオレフィンポリオールと多官能イソシアネート硬化剤とを必須成分とする樹脂は水蒸気ガスバリア性、耐電解液性に劣るため、包装材料全体に安定した水蒸気ガスバリア性、耐電解液性を付与することができず、上記問題を全て解決することはできなかった。
【特許文献１】特開２００５−６３６８５号公報
【発明の開示】
【発明が解決しようとする課題】
【００１５】
そこで、本発明は上記問題点に鑑み、リチウムイオン電池本体、キャパシタ、電気二重層キャパシタ等の電気化学セル本体を密封収納する外装体に用いられる電気化学セル用包装材料に求められる、耐熱性、水蒸気ガスバリア性、成形性、耐電解液性の全てを備える包装材料を提供することを目的とする。
【課題を解決するための手段】
【００１６】
上記目的を達成するために、本発明の第１の構成による電気化学セル用包装材料は、正極活物質及び正極集電体から成る正極と、負極活物質及び負極集電体から成る負極と、正極及び負極間に充填される電解質と、を含む電気化学セル本体を収納し周縁部をヒートシールすることで電気化学セル本体を内部に密封収納する外装体に用いられ、基材層と、表面に化成処理が施された金属箔層と、熱接着性樹脂層とを、少なくとも順次積層して構成される電気化学セル用包装材料であって、金属箔層と、熱接着性樹脂層との間に耐熱性樹脂層が配され、耐熱性樹脂層は酸変性ポリオレフィン層を介して金属箔層及び熱接着性樹脂層と接着していることを特徴とする。
【００１７】
また、本発明の第２の構成は、上記電気化学セル用包装材料において、前記耐熱性樹脂層は前記酸変性ポリオレフィン層が表面に形成された前記金属箔層において、前記酸変性ポリオレフィン層の上から熱硬化樹脂をコーティングして形成されていることを特徴とする。
【００１８】
また、本発明の第３の構成は、上記電気化学セル用包装材料において、金属箔層と耐熱性樹脂層との間に介される酸変性ポリオレフィン層は、熱接着性樹脂層と耐熱性樹脂層との間に介される酸変性ポリオレフィン層と比較して融点が高いことを特徴とする。
【００１９】
また、本発明の第４の構成は、上記電気化学セル用包装材料において、金属箔層と耐熱性樹脂層との間に介される酸変性ポリオレフィン層はエラストマー樹脂が添加された酸変性ポリオレフィン樹脂により構成されていることを特徴とする。
【００２０】
また、本発明の第５の構成は、上記電気化学セル用包装材料において、金属箔層と耐熱性樹脂層との間に介される酸変性ポリオレフィン層を構成する樹脂はコロナ処理が施されていることを特徴とする。
【００２１】
また、本発明の第６の構成は、上記電気化学セル用包装材料において、耐熱性樹脂層がエポキシ樹脂を主成分とする樹脂で構成されていることを特徴とする。
【発明の効果】
【００２２】
本発明の第１の構成によると、基材層と、表面に化成処理が施された金属箔層と、熱接着性樹脂層とを、少なくとも順次積層して構成される電気化学セル用包装材料の熱接着樹脂層同士を重ね合わせ、その周縁部をヒートシールして外装体を作製し、その外装体内部に正極活物質及び正極集電体から成る正極と、負極活物質及び負極集電体から成る負極と、正極及び負極間に充填される電解質と、を含む電気化学セル本体を密封収納することができる。
【００２３】
また、本構成の電気化学セル用包装材料は金属箔層と熱接着性樹脂層との間に耐熱性樹脂層が配されている。これにより、本構成の電気化学セル用包装材料を用いて作製された外装体内部に収納した電気化学セル本体が発熱し、外装体の最内層側に配された熱接着性樹脂層の一部が溶融した場合でも、耐熱性樹脂層は容易に溶融しない。このため、溶融した熱接着性樹脂層の一部から金属箔層に浸透しようとする電解質を耐熱性樹脂層が遮断し、電解質と金属箔層との接触を原因とする電気化学セルの短絡を防ぐことができる。したがって、本構成の電気化学セル用包装材料は優れた耐熱性を有し、本構成の電気化学セル用包装材料を用いて作製された外装体は外装体内部の発熱に対して優れた絶縁性を有する。
【００２４】
また、通常、電気化学セル用包装材料を用いて作製された外装体は電気化学セル本体から延出する金属端子を挟持した状態で、その挟持部分を含む周縁部をヒートシールする。このとき、過充電等が原因で外装体内部の温度が上昇したとき、金属端子が発熱し、金属端子の挟持部分において、外装体最内層である熱接着性樹脂層が溶融することがある。しかし、本構成の電気化学セル用包装材料を用いて作製された外装体は、金属端子の挟持部分において、金属箔層と熱接着性樹脂層との間に耐熱性樹脂層が配されているため、外装体最内層である熱接着性樹脂層が溶融しても、耐熱性樹脂層は溶融せず、金属端子と金属箔層とが接触するのを防ぐことができる。これにより、本構成の電気化学セル用包装材料を用いて作製された外装体は電気化学セルが短絡するのを防ぐことができる。
【００２５】
また、耐熱性樹脂層は金属箔層及び熱接着性樹脂層との間に酸変性ポリオレフィン層を介して接着している。酸変性ポリオレフィン層は金属箔層に対して安定した接着性を示すので、金属箔層と耐熱性樹脂層との接着性が安定する。また、酸変性ポリオレフィン層は熱接着性樹脂層に対しても安定した接着性を示すので、熱接着性樹脂層と耐熱性樹脂層との接着性も安定する。また、酸変性ポリオレフィン層は水蒸気ガスバリア性、追従性、弾力性、耐電解液性にも優れるため、本構成の電気化学セル用包装材料全体に安定した水蒸気ガスバリア性、成形性、耐電解液性を付与することができる。
【００２６】
本発明の第２の構成によると、上記電気化学セル用包装材料において、酸変性ポリオレフィン層が形成された金属箔層表面において、酸変性ポリオレフィン層の上から熱硬化樹脂をコーティングして耐熱性樹脂層を形成することにより、所定の耐熱性を確保しながら耐熱性樹脂層を薄層化することができる。通常、包装材料をプレス加工しエンボス部を成形する際、金属箔層と熱接着性樹脂層との延伸性が異なるため、金属箔層と熱接着性樹脂層間に配された樹脂層に一定の追従性及び弾力性がない場合、金属箔層と熱接着性樹脂層とが剥離することがあるが、本構成の電気化学セル用包装材料は、耐熱性樹脂層をコーティングして形成し薄層化することで、酸変性ポリオレフィン層／耐熱性樹脂層／酸変性ポリオレフィン層から構成される積層部分の追従性及び弾力性が安定する。したがって、本構成の電気化学セル用包装材料全体に安定した成形性を付与することができる。
【００２７】
本発明の第３の構成によると、上記電気化学セル用包装材料において、金属箔層と耐熱性樹脂層との間に介される酸変性ポリオレフィン層が、熱接着性樹脂層と耐熱性樹脂層との間に介される酸変性ポリオレフィン層と比較して融点が高いため、ヒートシール時の熱で熱接着性樹脂層と耐熱性樹脂層との間に介される酸変性ポリオレフィン層が溶融した場合でも、金属箔層と耐熱性樹脂層との間に介される酸変性ポリオレフィン層が溶融するのを防ぐことができる。このため、本構成の電気化学セル用包装材料はヒートシール時、金属箔層／酸変性ポリオレフィン層／耐熱性樹脂層から構成される積層部分の形状が安定する。このため、ヒートシール後、電気化学セル用包装材料に皺が発生することを防ぎ、金属箔層と耐熱性樹脂層とが剥離するのを防ぐことができる。したがって、本構成の電気化学セル用包装材料全体に安定した成形性を付与することができる。また、ヒートシール部における外装体の端面から耐熱性樹脂層を透過して外装体内部に浸透する水蒸気は耐熱性樹脂層を薄層化することにより減少するため、外装体の水蒸気ガスバリア性を向上させることができる。
【００２８】
本発明の第４の構成によると、上記電気化学セル用包装材料において、金属箔層と耐熱性樹脂層との間に介される酸変性ポリオレフィン層はエラストマー樹脂が添加された酸変性ポリオレフィン樹脂により構成されているため、エラストマー樹脂を添加された酸変性ポリオレフィン樹脂自体の追従性、弾力性、水蒸気ガスバリア性、耐電解液性が向上する。これにより、本構成の電気化学セル用包装材料はエラストマーが添加された酸変性ポリオレフィン層が溶融するか否かに関係なく、経年劣化するのを防ぎ、電気化学セルを長期間使用する場合においても高い安全性を確保することができる。そして、ヒートシールした部分を折り曲げても酸変性ポリオレフィン層に白化、亀裂、破断等が発生するのを防ぎ、酸変性ポリオレフィン層と金属箔層とが剥離するのを防ぎ、電気化学セル用包装材料の成形性を向上させることができる。
【００２９】
本発明の第５の構成によると、上記電気化学セル用包装材料において、金属箔層と耐熱性樹脂層との間に介された酸変性ポリオレフィン層にコロナ処理を施すことにより、耐熱性樹脂層とコロナ処理が施された酸変性ポリオレフィン層との接着性が安定する。これにより、本構成の電気化学セル用包装材料は金属箔層／酸変性ポリオレフィン層／耐熱性樹脂層から構成される積層部分の接着強度が安定し、この積層部分が剥離するのを防ぐことができる。
【００３０】
本発明の第６の構成によると、上記電気化学セル用包装材料において、耐熱性樹脂層をエポキシ樹脂を主成分とする樹脂で構成することにより、耐熱性樹脂層の耐熱性を向上させることができる。これにより、本構成の電気化学用包装材料を用いて成形された外装体は外装体内部の発熱に対して優れた絶縁性を有する。
【発明を実施するための最良の形態】
【００３１】
本発明は、耐熱性、耐電解液性、水蒸気ガスバリア性、成形性に優れる電気化学セル用包装材料である。本発明の電気化学セル用包装材料の一実施形態について図等を利用してさらに詳細に説明する。なお、従来例の図４〜図１０と共通する部分は説明を省略する。
【００３２】
図１は、本実施形態の電気化学セル用包装材料１０の層構成を示す断面図であり、図１を用いて本実施形態の電気化学セル用包装材料１０を構成する各層について説明する。本実施形態の電気化学セル用包装材料１０は各層が基材層１１／接着剤層１７／金属箔層１２／化成処理層１３／酸変性ポリオレフィン層１４ａ／コロナ処理層１８／耐熱性樹脂層１６／酸変性ポリオレフィン層１４ｂ／熱接着性樹脂層１５の順に積層されて構成されている。ここで、積層部分最外層には基材層１１、最内層には熱接着性樹脂層１５、その間に金属箔層１２が配され、熱接着性樹脂層１５と金属箔層１２の間には耐熱性樹脂層１６が酸変性ポリオレフィン層１４ａ、１４ｂを介して接着している。以下、金属箔層１２と耐熱性樹脂層１６との間に配された酸変性ポリオレフィン層１４ａを第１酸変性ポリオレフィン層１４ａと呼称し、熱接着性樹脂層１５と耐熱性樹脂層１６との間に配された酸変性ポリオレフィン層１４ｂを第２酸変性ポリオレフィン層１４ｂと呼称する。なお、本発明の請求項で記載された「前記金属箔層と前記耐熱性樹脂層との間に介される酸変性ポリオレフィン層」は本実施形態における第１酸変性ポリオレフィン層１４ａに相当し、「前記熱接着性樹脂層と前記耐熱性樹脂層との間に介される酸変性ポリオレフィン層」は本実施形態における第２酸変性ポリオレフィン層１４ｂに相当する。なお、本発明の電気化学セル用包装材料１０は上記各層を含むとともに各層間に異なる層を介在させた場合も本発明の技術範囲に含むものとする。
【００３３】
また、図２は本実施形態の電気化学セル用包装材料１０を用いて形成されたパウチ型の外装体２０内部にリチウムイオン電池本体２２（図２中、不図示）を密封収納したリチウムイオン電池２１の斜視図であり、図３は図２中のリチウムイオン電池２１のＡ−Ａ’における断面図である。図２及び図３に示すように、外装体２０は金属端子２４を挟持した状態で、熱接着樹脂層１５同士が対向するように電化化学セル用包装材料１０を重ね合わせ、金属端子２４の挟持部分を含む周縁部がヒートシール（以下、ヒートシールされた部分をヒートシール部２０ａとする）して、外装体２０内部に電解質を含むリチウムイオン電池本体２２を封止する。このとき、リチウムイオン電池本体２２とは、正極活物質及び正極集電体から成る正極と、負極活物質及び負極集電体から成る負極と、正極及び負極間に充填される電解質で構成される。このように、本実施形態の電気化学セル用包装材料１０は複数の層を積層して構成され、電気化学セル用包装材料１０を裁断及び変形させて外装体２０の形状を自由に設計することができる。
【００３４】
また、本実施形態の電気化学セル用包装材料１０は金属箔層１２と熱接着性樹脂層１５との間に耐熱性樹脂層１６が形成されている。図３に示すように、本実施形態の電気化学セル用包装材料１０を用いて作製された外装体２０内部に収納したリチウムイオン電池本体２２が発熱し、外装体２０の最内層に配された熱接着性樹脂層１５の一部が溶融した場合でも、耐熱性樹脂層１６が容易に溶融しない。これにより、外装体２０内部に充填された電解質が溶融した熱接着性樹脂層１５の一部から金属箔層１２に浸透するのを耐熱性樹脂層１６が遮断し、電解質と金属箔層１２とが接触してリチウムイオン電池２１が短絡するのを防ぐことができる。したがって、本実施形態の電気化学セル用包装材料１０は優れた耐熱性を有し、本構成の電気化学セル用包装材料を用いて作製された外装体２０は外装体内部の発熱に対して優れた絶縁性を有する。
【００３５】
また、図２に示すように、外装体２０はリチウムイオン電池本体２２から延出する金属端子２４を挟持した状態で、その挟持部分を含む周縁部（ヒートシール部２０ａ）をヒートシールする。したがって、過充電等が原因で外装体２０内部の温度が上昇したとき、金属端子２４が発熱し、外装体２０最内層である熱接着性樹脂層１５の金属端子２４挟持部分が溶融することがある。しかし、本実施形態の電気化学セル用包装材料１０を用いて作製された外装体２０は、金属端子２４の挟持部分において、金属箔層１２と耐熱性樹脂層１６との間に耐熱性樹脂層１６が配されている。このため、金属端子２４挟持部分が溶融した場合でも、耐熱性樹脂層１６は溶融せず、金属端子２４と金属箔層１２とが接触するのを防ぐことができる。これにより、本実施形態の電気化学セル用包装材料１０を用いて作製された外装体２０を用いるリチウムイオン電池２１が短絡するのを防ぐことができ、絶縁性に優れる。
【００３６】
また、耐熱性樹脂層１６は金属箔層１２との間で第１酸変性ポリオレフィン層１４ａを介して接着し、熱接着性樹脂層１５との間で第２酸変性ポリオレフィン層１４ｂを介して接着している。ここで、酸変性ポリオレフィン樹脂は金属箔に対して安定した接着性を示すので、第１酸変性ポリオレフィン層１４ａにより金属箔層１２と耐熱性樹脂層１６とを強固に接着することができる。また、酸変性ポリオレフィン樹脂は熱接着性樹脂層１５に対して安定した接着性を示すので、第２酸変性ポリオレフィン層１４ｂにより熱接着性樹脂層１５と耐熱性樹脂層１６とを強固に接着することができる。また、酸変性ポリオレフィン樹脂は水蒸気ガスバリア性、追従性、弾力性、耐電解液性にも優れるため、酸変性ポリオレフィン樹脂で構成される本構成の電気化学セル用包装材料１０全体に安定した水蒸気ガスバリア性、成形性、耐電解液性を有する。そして、本実施形態の電気化学セル用包装材料１０を用いて作製された外装体２０も水蒸気ガスバリア性、成形性、耐電解液性に優れる。
【００３７】
また、本実施形態の電気化学セル用包装材料１０において、耐熱性樹脂層１６は第１酸変性ポリオレフィン層１４ａの上から熱硬化樹脂をコーティング（塗工）して形成されている。熱硬化樹脂をコーティングすることにより、所定の耐熱性を確保しながら耐熱性樹脂層１６を薄層化することができる。電気化学セル用包装材料１０をプレス加工しエンボス部を成形する際、金属箔層１２と熱接着性樹脂層１５との延伸性が異なるため、金属箔層１２と熱接着性樹脂層１５の間に配される第１酸変性ポリオレフィン層１４ａ／耐熱性樹脂層１６／第２酸変性ポリオレフィン層１４ｂで構成される積層部分に追従性、弾力性がない場合、金属箔層１２と熱接着性樹脂層１５とが剥離することがある。しかし、本実施形態の電気化学セル用包装材料１０は熱硬化樹脂をコーティング（塗工）して耐熱性樹脂層１６が形成されているため、第１酸変性ポリオレフィン層１４ａ／耐熱性樹脂層１６／第２酸変性ポリオレフィン層１４ｂで構成される積層部分の追従性及び弾力性が安定する。このため、本実施形態の電気化学セル用包装材料１０は成形性に優れ、金属箔層１２と熱接着性樹脂層１５とが剥離し難い。また、ヒートシール部２０ａにおける外装体２０端面から耐熱性樹脂層１６を透過して外装体２０内部に浸透する水蒸気を耐熱性樹脂層１６を薄層化することにより減少させ、外装体２０の水蒸気ガスバリア性を向上させることができる。
【００３８】
ここで、耐熱性樹脂層１６を形成する熱硬化樹脂は、具体的にはエポキシ樹脂を主成分とする樹脂が挙げられ、コーティングされるエポキシ樹脂の厚みは約１μｍ程度となる。また、耐熱性樹脂層１６に用いられる耐熱樹脂はエポキシ系のエポキシ樹脂に限らず、フェノール系、メラミン系、アルキッド系、ポリイミド系、ポリアミドイミド系、ポリアリレート系、不飽和ポリエステル系、ポリウレタン系、液晶ポリマー系、ポリエーテルエーテルケトン系の樹脂を用いることも可能である。また、エポキシ樹脂にアルミナを添加することにより、エポキシ樹脂の耐熱性を向上させることもできる。
【００３９】
また、図３に示すように、電気化学セル用包装材料１０をヒートシールするとき、重ね合わせた熱接着性樹脂層１５をヒートシールの熱で溶融させた後に冷却して、熱接着性樹脂層１５同士を接着させるが、ヒートシールの熱で熱接着性樹脂層１５とともに第１酸変性ポリオレフィン層１４ａ及び第２酸変性ポリオレフィン層１４ｂが溶融すると、一端溶融した後、再結晶化した第１酸変性ポリオレフィン層１４ａ及び第２酸変性ポリオレフィン層１４ｂは結晶構造が脆くなり、応力緩和が低下する。このため、電気化学セル用包装材料１０から作製された外装体２０のヒートシール部２０ａを折り曲げたとき、第１酸変性ポリオレフィン層１４ａ及び第２酸変性ポリオレフィン層１４ｂに白化、亀裂、破断等が生じ易くなることが問題となっていた。特に、第１酸変性ポリオレフィン層１４ａは金属材料で構成される金属箔層１２と異素材間で安定した接着性が必要とされる。
【００４０】
また、ヒートシール時に耐熱性樹脂層１６は溶融しないため、耐熱性樹脂層１６を挟む両面の第１酸変性ポリオレフィン層１４ａ及び第２酸変性ポリオレフィン層１４ｂがヒートシール時の熱で溶融した場合、第１酸変性ポリオレフィン層１４ａ／耐熱性樹脂層１６／第２酸変性ポリオレフィン層１４ｂから構成される積層部分の形状に歪みが生じ易く、ヒートシール後、電気化学セル用包装材料１０に皺が発生したり、金属箔層１２と耐熱性樹脂層１６とが剥離することが問題となっていた。
【００４１】
本実施形態の電気化学セル用包装材料１０は、金属箔層１２と耐熱性樹脂層１６との間に介される第１酸変性ポリオレフィン層１４ａが、熱接着性樹脂層１５と耐熱性樹脂層１６との間に介される第２酸変性ポリオレフィン層１４ｂと比較して融点が高い。このため、ヒートシール時の熱で第２酸変性ポリオレフィン層１４ｂが溶融した場合でも、第１酸変性ポリオレフィン層１４ａを溶融させることなく熱接着性樹脂層１５同士をヒートシールすることができる。このため、第１酸変性ポリオレフィン層１４ａ／耐熱性樹脂層１６／第２酸変性ポリオレフィン層１４ｂから構成される積層部分の形状に歪みが発生するのを抑え、ヒートシール後、電気化学セル用包装材料１０に皺が発生したり、金属箔層１２と耐熱性樹脂層１６とが剥離することを防ぐことができる。具体的には、第１酸変性ポリオレフィン層１４ａを融点１５０℃〜１６５℃の樹脂で構成し、第２酸変性ポリオレフィン層１４ｂを融点１３０℃〜１４０℃の樹脂で構成することにより、第１酸変性ポリオレフィン層１４ａ／耐熱性樹脂層１６／第２酸変性ポリオレフィン層１４ｂの層構成をヒートシール時、安定させることができる。
【００４２】
また、本実施形態の電気化学セル用包装材料１０は、金属箔層１２と耐熱性樹脂層１５との間に介される第１酸変性ポリオレフィン層１４ａをエラストマー樹脂が添加された酸変性ポリオレフィン樹脂で構成している。このとき、エラストマー樹脂が添加された酸変性ポリオレフィン樹脂はエラストマー樹脂が添加されていない酸変性ポリオレフィン樹脂と比較して追従性、弾力性、水蒸気ガスバリア性、耐電解液性が向上する。これにより、第１酸変性ポリオレフィン層１４ａはエラストマーが添加された酸変性ポリオレフィン樹脂がヒートシール時に溶融するか否かに関係なく経年劣化するのを防ぎ、本実施形態の電気化学セル用包装材料１０を外装体２０に用いたリチウムイオン電池２１は長期間使用及び高出力化に対しても高い安全性を確保することができる。また、ヒートシールした部分を折り曲げても第１酸変性ポリオレフィン層１４ａが白化、亀裂、破断等するのを防ぎ、本実施形態の電気化学セル用包装材料１０の成形性を向上させることができる。
【００４３】
また、本実施形態の電気化学セル用包装材料１０は、金属箔層１２と耐熱性樹脂層１５との間に介された第１酸変性ポリオレフィン層１４ａはコロナ処理が施されている。なお、コロナ処理が施された第１酸変性ポリオレフィン層１４ａ表面をコロナ処理層１８とし、図１で示す。酸変性ポリオレフィン樹脂にコロナ処理を施すことにより、酸変性ポリオレフィン樹脂表面が活性化し、第１酸変性ポリオレフィン層１４ａと耐熱性樹脂層１５との接着性がより安定化する。これにより、本実施形態の電気化学セル用包装材料１０は金属箔層１２／第１酸変性ポリオレフィン層１４ａ／耐熱性樹脂層１６から構成される積層部分の接着強度が安定し、この積層部分が剥離するのを防ぐことができる。また、図２に示すように、金属箔層１２表面には化成処理層１３（図３中、不図示）が形成されており、化成処理層１３は第１酸変性ポリオレフィン層１４ａと金属箔層１２とを安定的に接着し、金属箔層１２と耐熱性樹脂層１６との剥離を防止したり、金属箔層１２の腐食を防止する働きを有する。
【００４４】
次に、図１に示した本実施形態の電気化学セル用包装材料１０を構成する各層について具体的に説明する。最内層の熱接着性樹脂層１５は、リチウム電池本体２２の金属端子２４（図２参照）を外側に突出した状態で挟持して熱接着する。このとき、熱接着性樹脂層１５と金属端子２４との間に金属接着性を有する金属端子密封用接着性フィルムを介在させるか否かで熱接着性樹脂層１５を構成するプロピレンの種類は異なる。金属端子密封用接着性フィルムを介在させる場合には、プロピレン系樹脂の単体ないし混合物などからなるフィルムを用いればよいが、金属端子密封用接着性フィルムを介在させない場合、不飽和カルボン酸でグラフト変性した酸変性オレフィン樹脂からなるフィルムを用いる必要がある。
【００４５】
なお、熱接着性樹脂層１５としてはポリプロピレンが好適に用いられるが、線状低密度ポリエチレン、中密度ポリエチレンの単層または多層、または、線状低密度ポリエチレン、中密度ポリエチレンのブレンド樹脂からなる単層または多層からなるフィルムも使用できる。また、ポリプロピレンには、ランダムプロピレン、ホモプロピレン、ブロックプロピレン等各タイプに分けることができる。
【００４６】
また、上記各タイプのポリプロピレン、すなわち、ランダムポリプロピレン、ホモポリプロピレン、ブロックポリプロピレンには、低結晶性のエチレンーブテン共重合体、低結晶性のプロピレンーブテン共重合体、エチレンとブテンとプロピレンの３成分共重合体からなるターポリマー、シリカ、ゼオライト、アクリル樹脂ビーズ等のアンチブロッキング剤（ＡＢ剤）、脂肪酸アマイド系のスリップ剤等を添加してもよい。
【００４７】
また、本発明に係る熱接着性樹脂層１５は上記各タイプのポリプロピレン層を適時組み合わせて多層化してもよい。
【００４８】
次に基材層１１について説明する。基材層１１は、一般に、延伸ポリエステルまたはナイロンフィルムからなるが、この時、ポリエステル樹脂としては、ポリエチレンテレフタレート、ポリブチレンテレフタレート、ポリエチレンナフタレート、ポリブチレンナフタレート、共重合ポリエステル、ポリカーボネート等が挙げられる。またナイロンとしては、ポリアミド樹脂、すなわち、ナイロン６、ナイロン６，６、ナイロン６とナイロン６，６との共重合体、ナイロン６，１０、ポリメタキシリレンアジパミド（ＭＸＤ６）等が挙げられる。
【００４９】
また、基材層１１は耐ピンホール性および電池の外装体とした時の絶縁性を向上させるために、ポリエステルフィルム又はナイロンフィルムの他、異なる材質のフィルムを積層化することも可能である。基材層１１を積層体化する場合、基材層が２層以上の樹脂層を少なくとも一つを含み、各層の厚みが６μｍ以上、好ましくは、６〜２５μｍである。基材層を積層化する例としては、図示はしないが次の１）〜７）が挙げられる。
１）延伸ポリエチレンテレフタレート／延伸ナイロン
２）延伸ナイロン／延伸ポリエチレンテレフタレート
３）フッ素系樹脂／延伸ポリエチレンテレフタレート（フッ素系樹脂は、フィルム状物、または液状コーティング後乾燥で形成）
４）シリコーン系樹脂／延伸ポリエチレンテレフタレート（シリコーン系樹脂は、フィルム状物、または液状コーティング後乾燥で形成）
５）フッ素系樹脂／延伸ポリエチレンテレフタレート／延伸ナイロン
６）シリコーン系樹脂／延伸ポリエチレンテレフタレート／延伸ナイロン
７）アクリル系樹脂／延伸ナイロン（アクリル系樹脂はフィルム状、または液状コーティング後乾燥で硬化）
【００５０】
なお、３）〜７）に示すように、包装材料の機械適性（包装機械、加工機械の中での搬送の安定性）、表面保護性（耐熱性、耐電解質性）、２次加工とてリチウムイオン電池用の外装体２０をエンボスタイプとする際に、エンボス時の金型と基材層１１との摩擦抵抗を小さくする目的あるいは電解液が付着した場合に基材層１１を保護するために、基材層１１を多層化、基材層表面にフッ素系樹脂層、アクリル系樹脂層、シリコーン系樹脂層、ポリエステル系樹脂層、及びこれらのブレンド物層等の保護層（図１中、不図示）を設けることが好ましい。
【００５１】
また、上記延伸ポリエチレンテレフタレートの代わりに延伸ポリブチレンテレフタレート、ポリエチレンナフタレートを用いた場合にも同様の効果が得られる。また、基材層１１は金属箔層１２と、ドライラミネーション法等により接着剤層１７を介して貼り合わされる。
【００５２】
次に金属箔層１２について説明する。金属箔層１２は、外部からリチウムイオン電池の内部に水蒸気が浸入することを防止するための層で、金属箔層単体のピンホール、及び加工適性（パウチ化、エンボス成形性）を安定化し、かつ耐ピンホール性をもたせるために厚さ１５μｍ以上のアルミニウム、ニッケルなどの金属、又は、無機化合物、例えば、酸化珪素、アルミナ等を蒸着したフィルムなども挙げられるが、金属箔層１２として好ましくは厚さが２０〜１００μｍのアルミニウムとする。
【００５３】
また、ピンホールの発生を改善し、リチウムイオン電池の外装体のタイプをエンボスタイプとする場合、エンボス成形におけるクラックなどの発生のないものとするために、金属箔層１２として用いるアルミニウムの材質を、鉄含有量が０．３〜９．０重量％、好ましくは０．７〜２．０重量％とすることが望ましい。
【００５４】
これによって、鉄を含有していないアルミニウムと比較して、アルミニウムの展延性がよく、外装体として折り曲げによるピンホールの発生が少なくなり、包装材料をエンボス成形する時に側壁を容易に形成することができる。なお、鉄含有量が、０．３重量％未満の場合は、ピンホールの発生の防止、エンボス成形性の改善等の効果が認められず、アルミニウムの鉄含有量が９．０重量％を超える場合は、アルミニウムとしての柔軟性が阻害され、包装材料として製袋性が悪くなる。
【００５５】
また、冷間圧延で製造されるアルミニウムは焼きなまし（いわゆる焼鈍処理）条件でその柔軟性・腰の強さ・硬さが変化するが、本発明において用いるアルミニウムは焼きなましをしていない硬質処理品より、多少または完全に焼きなまし処理をした軟質傾向にあるアルミニウムがよい。
【００５６】
すなわち焼きなましの条件は、加工適性（パウチ化、エンボス成形）に合わせ適宜選定すればよい。たとえば、エンボス成形時のしわやピンホールを防止するためには、成形の程度に応じて焼きなましされた軟質アルミニウムを用いることができる。
【００５７】
また、金属箔層１２であるアルミニウムの表、裏面に化成処理を施し化成処理層１３を形成することによって、接着剤との接着強度を向上させることができる。
【００５８】
次にこの化成処理層１３について説明する。図１に示すように、化成処理層１３は少なくとも金属箔層１２の熱接着性樹脂層１５側の面に形成するものである。化成処理層１３は酸変性ポリオレフィン層１４と金属箔層１２とを安定的に接着し、金属箔層１２と熱接着性樹脂層１５のデラミネーションを防止することができる。また、化成処理層１３は金属箔層１２の腐食を防止する働きも有る。
【００５９】
具体的には、リン酸塩、クロム酸塩、フッ化物、トリアジンチオール化合物等の耐酸性皮膜を形成することによってエンボス成形時の金属箔層１２と耐熱性樹脂層１６との間のデラミネーション防止と、リチウムイオン電池の電解質と水分とによる反応で生成するフッ化水素により、アルミニウム表面の溶解、腐食、特にアルミニウムの表面に存在する酸化アルミが溶解、腐食することを防止し、かつ、アルミニウム表面の接着性を向上させることができる。
【００６０】
化成処理層１３は、クロム酸クロメート処理、リン酸クロメート処理、塗布型クロメート処理等のクロム系化成処理、あるいは、ジルコニウム、チタン、リン酸亜鉛等の非クロム系（塗布型）化成処理等により金属箔層１２面に形成されるものであるが、連続処理が可能であると共に水洗工程が不要で処理コストを安価にすることができるという点などから塗布型化成処理、特にアミノ化フェノール重合体、３価クロム化合物、リン化合物、を含有する処理液で処理するのが最も好ましい。
【００６１】
また、化成処理層１３の形成方法としては、処理液をバーコート法、ロールコート法、グラビアコート法、浸漬法等の周知の塗布法を選択して成形すればよい。また、化成処理層１３を形成する前に金属箔層１２表面に、予め、アルカリ浸漬法、電解洗浄法、酸洗浄法、酸活性化法等の周知の脱脂処理法で処理を施しておく方が、化成処理層１３の機能を最大限に発現させるとともに、長期間維持することができる点から好ましい。
【００６２】
次に第１酸変性ポリオレフィン層１４ａ及び第２酸変性ポリオレフィン層１４ｂについて説明する。第１酸変性ポリオレフィン層１４ａ及び第２酸変性ポリオレフィン層１４ｂはそれぞれ金属箔層１２と耐熱性樹脂層１６及び熱接着性樹脂層１５と耐熱性樹脂層１６とを接着するために設ける層であり、第２酸変性ポリオレフィン層１４ｂは熱接着性樹脂層１５に用いる樹脂種により適宜選択して用いる必要がある。第１酸変性ポリオレフィン層１４ａ及び第２酸変性ポリオレフィン層１４ｂには、酸変性ポリオレフィン樹脂を用いることができ、不飽和カルボン酸でグラフト変性したポリオレフィン樹脂、エチレンないしプロピレンとアクリル酸、または、メタクリル酸との共重合体、あるいは、金属架橋ポリオレフィン樹脂等であり、必要に応じてブテン成分、エチレン−プロピレン−ブテン共重合体、非晶質のエチレン−プロピレン共重合体、プロピレン−α−オレフィン共重合体等を５％以上添加してもよいものである。
【００６３】
また、第１酸変性ポリオレフィン層１４ａ及び第２酸変性ポリオレフィン層１４ｂは酸変性ポリプロピレンを用いることで、耐電解質性、接着強度に優れた外装体２０を提供することができる。
【００６４】
酸変性ポリプロピレンを用いる場合、
（１）ビガット軟化点１１５℃以上、融点１５０℃以上のホモタイプ、
（２）ビガット軟化点１０５℃以上、融点１３０℃以上のエチレンープロピレンとの共重合体（ランダム共重合タイプ）
（３）融点１１０℃以上である不飽和カルボン酸を用い酸変性重合した単体又はブレンド物等を用いることができる。
【００６５】
また、第１酸変性ポリオレフィン層１４ａは上記各タイプの酸変性ポリオレフィン樹脂にエラストマー樹脂が添加して構成することにより、第１酸変性ポリオレフィン層１４ａの融点を上昇させたり、追従性、弾力性、水蒸気ガスバリア性、耐電解液性を向上させ、上記した効果を得ることができる。なお、熱接着性樹脂層１５を構成する樹脂にエラストマー樹脂を添加した樹脂を用いて、これらの効果を得ることもできる。
【００６６】
また、前記の各層には、適宜、製膜性、積層化加工、最終製品２次加工（パウチ化、エンボス成形）適性を向上、安定化する目的のために、コロナ処理、ブラスト処理、酸化処理、オゾン処理等の表面活性化処理をしてもよい。
【００６７】
次に、本実施形態の電気化学セル用包装材料１０の積層方法について具体的に説明する。例えば、図１に示される本実施形態の電気化学セル用包装材料１０は、まず金属箔層１２であるアルミニウムの片面に化成処理を施し化成処理層１３を形成し、化成処理層１３が形成されていない面にドライラミネート法により接着剤（接着剤層１７）を用いて基材層１１となる延伸ポリエステルフィルムを積層する。次に化成処理層１３表面にエラストマー樹脂が添加された酸変性ポリプロピレン樹脂（第１酸変性ポリオレフィン層１４ａ）を溶融押出しする。次に、溶融押出した酸変性ポリプロピレン樹脂を後過熱して表面にコロナ処理を施す（コロナ処理層１８の成形）。次にコロナ処理を施した酸変性ポリプロピレン樹脂の上からエポキシ樹脂をコーティング（塗工）して耐熱性樹脂層１６を形成する。次に、コーティングして形成されたエポキシ樹脂（耐熱性樹脂層１６）の上から酸変性ポリプロピレン樹脂（第２酸変性ポリオレフィン層１４ｂ）を溶融押出しする。次に、溶融押出した酸変性ポリプロピレン樹脂（第２酸変性ポリオレフィン層１４ｂ）を後加熱してポリプロピレンフィルムを貼り合わせ熱接着性樹脂層１５を形成する。なお、熱接着性樹脂層１５はポリプロピレンフィルムを貼り合わせる以外にも滑剤が添加されたポリプロピレン樹脂を第２酸変性ポリオレフィン層１４ｂ上に溶融押出して形成することもできる。上記積層方法によると、金属箔層１２と熱接着性樹脂層１５の間に第１酸変性ポリオレフィン層１４ａ／耐熱性樹脂層１６／第２酸変性ポリオレフィン層１４ｂから構成される積層部分を配し、これら各層を安定して積層することができる。そして、耐熱性、耐電解液性、水蒸気ガスバリア性、成形性に優れる電気化学セル用包装材料を作製することができる。
【実施例１】
【００６８】
以下、本発明の作用及び効果について、実施例を用いて具体的に説明する。実施例１は、電気化学セル用包装材料の耐電解液シール強度、耐電解液ラミ強度、ヒートシール時の短絡発生について評価したものである。
【００６９】
［包装材料のサンプル作製］
金属箔層となるアルミニウムの両面に化成処理を施し、一方の化成処理面に、基材層となる延伸ナイロンフィルムを２液硬化型ポリウレタン系接着剤を介してドライラミネート法により貼り合わせた。次にもう一方の化成処理面にエラストマー樹脂が添加された酸変性ポリプロピレン樹脂を溶融押出しする。次に、この酸変性ポリプロピレン樹脂の上から耐熱性樹脂層となるエポキシ樹脂をコーティング（塗工）する。次に、エポキシ樹脂の上から酸変性ポリプロピレン樹脂を溶融押出するとともに、熱接着性樹脂層となる滑剤が添加されたポリプロピレン樹脂を酸変性ポリプロピレン上に溶融押出して、延伸ナイロンフィルム／接着剤／両面化成処理が施されたアルミニウム／エラストマーが添加された酸変性ポリプロピレン樹脂／エポキシ樹脂／酸変性ポリプロピレン樹脂／ポリプロピレン樹脂から構成される本発明１にかかる電気化学セル用包装材料を得た。なお、エラストマーが添加された酸変性ポリプロピレン樹脂の融点は１６０℃であり、エポキシ樹脂とポリプロピレン樹脂の間に配された樹脂の融点は１４０℃であった。
【００７０】
なお、本実施例において、延伸ナイロンフィルムは厚さ２５μｍ、アルミニウムは厚さ４０μｍであり、化成処理層には、フェノール樹脂、フッ化クロム化合物、リン酸からなる処理液をロールコート法により塗布し、皮膜温度が９０℃以上となる条件において焼付けた。ここで、クロムの塗布量は１０ｍｇ/ｍ2（乾燥重量）とした。
【００７１】
次に、上記本発明１で得られた包装材料の積層方法において、エラストマー樹脂が添加された酸変性ポリプロピレン樹脂及びエポキシ樹脂を設けず、化成処理が施されたアルミニウムの上から酸変性ポリプロピレン樹脂を溶融押出するとともに、熱接着性樹脂層となる滑剤が添加されたポリプロピレン樹脂を酸変性ポリプロピレン上に溶融押出して、延伸ナイロンフィルム／接着剤／両面化成処理が施されたアルミニウム／酸変性ポリプロピレン樹脂／ポリプロピレン樹脂から構成される比較例１にかかる電気化学セル用包装材料を得た。
【００７２】
次に、上記本発明１で得られた包装材料の積層方法において、エラストマー樹脂が添加された酸変性ポリプロピレン樹脂及びエポキシ樹脂を設けず、化成処理が施されたアルミニウムの上から２液硬化型ポリウレタン系接着剤を介してドライラミネート法により熱接着性樹脂層となるポリプロピレンフィルムを貼り合わせ、延伸ナイロンフィルム／接着剤／両面化成処理が施されたアルミニウム／接着剤／ポリプロピレンフィルムから構成される比較例２にかかる電気化学セル用包装材料を得た。
【００７３】
次に、上記本発明１で得られた包装材料の積層方法において、エラストマー樹脂が添加された酸変性ポリプロピレン樹脂の代わりにエラストマー樹脂が添加されていない酸変性ポリプロピレン樹脂を化成処理が施されたアルミニウムの上に溶融押出し、酸変性ポリプロピレン樹脂の上から耐熱性樹脂層となるエポキシ樹脂をコーティング（塗工）する。次に、エポキシ樹脂の上から酸変性ポリプロピレン樹脂を溶融押出するとともに、熱接着性樹脂層となる滑剤が添加されたポリプロピレン樹脂を酸変性ポリプロピレン上に溶融押出して、延伸ナイロンフィルム／接着剤／両面化成処理が施されたアルミニウム／エラストマーが添加されていない酸変性ポリプロピレン樹脂／エポキシ樹脂／酸変性ポリプロピレン樹脂／ポリプロピレン樹脂から構成される比較例３にかかる電気化学セル用包装材料を得た。なお、エラストマーが添加されていない酸変性ポリプロピレン樹脂の融点は１６０℃であり、エポキシ樹脂とポリプロピレン樹脂の間に配された樹脂の融点は１４０℃であった。
【００７４】
次に、上記本発明１で得られた包装材料の積層方法において、アルミニウムにエラストマー樹脂が添加された酸変性ポリプロピレン樹脂を溶融押出しせずに、アルミニウム上に耐熱性樹脂層となるエポキシ樹脂をコーティング（塗工）し、次に、エポキシ樹脂の上から酸変性ポリプロピレン樹脂を溶融押出するとともに、熱接着性樹脂層となる滑剤が添加されたポリプロピレン樹脂を酸変性ポリプロピレン上に溶融押出して、延伸ナイロンフィルム／接着剤／両面化成処理が施されたアルミニウム／エポキシ樹脂／酸変性ポリプロピレン樹脂／ポリプロピレン樹脂から構成される比較例４にかかる電気化学セル用包装材料を得た。なお、エポキシ樹脂とポリプロピレン樹脂の間に配された樹脂の融点は１４０℃であった。
【００７５】
［耐電解液シール強度の測定による評価］
次に、上記作製した各包装材料を６０ｍｍ（ＭＤ方向）×１５０ｍｍ（ＴＤ方向）に裁断しＴＤ方向に２つ折りにし、対向する２辺を加熱及び加圧により熱接着し（シール条件：シール温度１９０℃、面圧１．０ＭＰａ、シール時間３秒）、折り返し辺と対向する辺が開口するパウチを形成した。次に、開口部から３ｇの電解液（６フッ化リン酸リチウムを混合液（エチレンカーボネート：ジエチルカーボネート：ジメチルカーボネート＝１：１：１の容積比で混合した溶液）に溶解し、１ｍｏｌ／Ｌの６フッ化リン酸リチウム溶液としたもの）を注入し、開口部を７ｍｍ幅で熱接着（シール条件：シール温度１９０℃、面圧１．０ＭＰａ、シール時間３秒）した。次に開口部を上向きにして６０℃の恒温槽に２４時間保存した。
【００７６】
次に、上記保存後の各サンプルを恒温層から取り出して電解液を捨てた後、開口部における熱接着部を１５ｍｍ巾の短冊状に切り取り、電気化学セル用包装材料の最内層である熱接着性樹脂層同士が接着した７ｍｍ×１５ｍｍの接着部を引張り機（島津製作所製、ＡＧＳ−５０Ｄ（商品名））で３００ｍｍ／分の速度で引張り、接着部のシール強度を測定してこの値を耐電解液シール強度とした。なお、単位はＮ／１５ｍｍ巾である。以上、本発明１及び比較例１〜４の電気化学セル用包装材料について測定した耐電解液シール強度を表１に示す。
【００７７】
［表１］
2010086831.tif 000003
【００７８】
表１から明らかなように本発明１にかかる電気化学セル用包装材料は比較例４に係る電気化学セル用包装材料と比較して耐電解液シール強度が高いことから、アルミニウムと酸変性ポリプロピレン樹脂の間に耐熱性樹脂層であるエポキシ樹脂を介す場合、アルミニウムとエポキシ樹脂の間に酸変性ポリプロピレン樹脂を配することにより、耐電解液シール強度を高めることができることがわかった。また、本発明１にかかる電気化学セル用包装材料は比較例２に係る電気化学セル用包装材料と比較して耐電解液シール強度が高いことから、２液硬化型ポリウレタン系接着剤を介してドライラミネート法により熱接着性樹脂層となるポリプロピレンフィルムを貼り合わせた場合、溶融押出した酸変性ポリプロピレン樹脂上に熱接着性樹脂層となるポリプロピレン樹脂を積層した場合と比較して耐電解液シール強度が低いことがわかった。
【００７９】
［耐電解液ラミネート強度の測定による評価］
次に、上記作製した各包装材料を６０ｍｍ（ＭＤ方向）×１５０ｍｍ（ＴＤ方向）に裁断しＴＤ方向に２つ折りにし、対向する２辺を加熱及び加圧により熱接着し（シール条件：シール温度１９０℃、面圧１．０ＭＰａ、シール時間３秒）、折り返し辺と対向する辺が開口するパウチを形成した。次に、開口部から３ｇの電解液（６フッ化リン酸リチウムを混合液（エチレンカーボネート：ジエチルカーボネート：ジメチルカーボネート＝１：１：１の容積比で混合した溶液）に溶解し、１ｍｏｌ／Ｌの６フッ化リン酸リチウム溶液としたもの）を注入し、開口部を７ｍｍ幅で熱接着（シール条件：シール温度１９０℃、面圧１．０ＭＰａ、シール時間３秒）した。次に開口部を上向きにして６０℃の恒温槽に２４時間保存した。
【００８０】
次に、上記保存後の各サンプルを恒温層から取り出して電解液を捨てた後、折り返し部を１５ｍｍ巾の短冊状に切り取り、積層された電気化学セル用包装材料の最内層である熱接着性樹脂層とアルミニウム間を引張り機（島津製作所製、ＡＧＳ−５０Ｄ（商品名））で５０ｍｍ／分の速度で引張り、ラミネート強度を測定しこの値を耐電解液ラミネート強度とした。なお、単位はＮ／１５ｍｍ巾である。以上、本発明１及び比較例１〜４の電気化学セル用包装材料について測定した耐電解液ラミネート強度を表２に示す。
【００８１】
［表２］
2010086831.tif 000004
【００８２】
表２から明らかなように本発明１にかかる電気化学セル用包装材料は比較例４に係る電気化学セル用包装材料と比較して耐電解液ラミネート強度が高いことから、アルミニウムと酸変性ポリプロピレン樹脂の間に耐熱性樹脂層であるエポキシ樹脂を介す場合、アルミニウムとエポキシ樹脂の間に酸変性ポリプロピレン樹脂を配した方が、アルミニウムと熱接着性樹脂層であるポリプロピレン樹脂間の耐電解液ラミネート強度を高めることができることがわかった。また、本発明１にかかる電気化学セル用包装材料は比較例２に係る電気化学セル用包装材料と比較して耐電解液ラミネート強度が高いことから、２液硬化型ポリウレタン系接着剤を介してドライラミネート法により熱接着性樹脂層となるポリプロピレンフィルムを貼り合わせた場合、溶融押出した酸変性ポリプロピレン樹脂上に熱接着性樹脂層となるポリプロピレン樹脂を積層した場合と比較して耐電解液ラミネート強度が低いことがわかった。
［ヒートシール時の短絡発生の評価］
次に、上記作製した各包装材料を６０ｍｍ（ＭＤ方向）×１５０ｍｍ（ＴＤ方向）に裁断しＴＤ方向に２つ折りにし、ニッケルタブ（幅４ｍｍ×長さ８０ｍｍ×厚さ１００μｍ）を挟持した。次に、テスターの正極端子をニッケルタブにセットし、負極端子を包装材を構成するアルミニウムにセットした。次に、正極端子および負極端子間に電圧２５Ｖを印加し、ニッケルタブを挟持した部分を含み、ニッケルタブの長さ方向と垂直な方向に７ｍｍ幅でシール温度１６０℃又は１９０℃、シール圧１.０ＭＰａでそれぞれシールを行い、ニッケルタブとアルミニウム間の絶縁性が低下し短絡が発生する抵抗値が１０００ＭΩ以下になる時間（以下、絶縁性破壊時間（秒）とする）をそれぞれ測定し、下記の表３にまとめた。
【００８３】
［表３］
2010086831.tif 000005
【００８４】
表３から明らかなようにエラストマー樹脂が添加されて融点の高い酸変性ポリプロピレン／エポキシ樹脂／酸変性ポリプロピレンから構成される積層部分を含む本発明１にかかる電気化学セル用包装材料は、エポキシ樹脂を含まない比較例２にかかる電気化学セル用包装材料および、エラストマー樹脂が添加されるが融点の高い酸変性ポリプロピレンを含まない比較例３にかかる電気化学セル用包装材料および、アルミニウムとエポキシ樹脂の間に酸変性ポリプロピレンを介さない比較例４にかかる電気化学セル用包装材料と比較して、ヒートシール時に短絡が発生し難いことがわかった。
【００８５】
なお、本発明は上述した各実施形態に限定されるものではなく、種々の変更が可能であり、異なる実施形態にそれぞれ開示された技術的手段を適宜組み合わせて得られる実施形態についても本発明の技術的範囲に含まれる。
【図面の簡単な説明】
【００８６】
【図１】本発明の電気化学セル用包装材料の層構造を示す断面図
【図２】本発明の電気化学セル用包装材料を外装体に用いたリチウムイオン電池の斜視図
【図３】図２で示したリチウムイオン電池のＡ−Ａ’における断面図
【図４】従来の電気化学セル用包装材料の層構造を示す断面図
【図５】従来の電気化学セル用包装材料を外装体に用いたリチウムイオン電池の斜視図
【図６】図５で示したリチウムイオン電池の分解斜視図
【図７】従来の電気化学セル用包装材料を外装体に用いたリチウムイオン電池の斜視図
【図８】図７で示したリチウムイオン電池の分解斜視図
【図９】従来の電気化学セル用包装材料を外装体に用いたリチウムイオン電池の斜視図
【図１０】９で示したリチウムイオン電池のＢ−Ｂ’における断面図
【符号の説明】
【００８７】
１０、３０                      電気化学セル用包装材料
１１、３１                      基材層
１２、３２                      金属箔層
１３、３３                      化成処理層
３４                      接着剤層
１４ａ                          第１酸変性ポリオレフィン層
１４ｂ                          第２酸変性ポリオレフィン層
１５、３５                      熱接着性樹脂層
１６                            耐熱性樹脂層
１７、３７                      接着剤層
２０、４０                      外装体
２０ａ、４０ａ                  ヒートシール部
２１、４１                      リチウムイオン電池
２２、４２                      リチウムイオン電池本体
２４、４４                      金属端子（タブ）
【図１】
2010086831.tif 000006
【図２】
2010086831.tif 000007
【図３】
2010086831.tif 000008
【図４】
2010086831.tif 000009
【図５】
2010086831.tif 000010
【図６】
2010086831.tif 000011
【図７】
2010086831.tif 000012
【図８】
2010086831.tif 000013
【図９】
2010086831.tif 000014
【図１０】
2010086831.tif 000015